(57)【要約】本発明は、以下のステップ：i)セルロース系繊維を含み、第1パルプスラリー中の前記セルロース系繊維の乾燥重量として計算して、0.1〜40重量％のパルプ稠度を有する前記第1水性パルプスラリーを準備するステップ；ii)前記第1パルプスラリーに、前記第1パルプスラリー中の0.0001M〜0.5Mのアルミニウムイオンの合計モル濃度まで、Al3＋イオンを含むアルミニウム金属塩を添加するステップ；iii)第1パルプスラリーをpH3.0〜pH6.0のpHに調整するステップ；iv)第1パルプスラリーを少なくとも60℃の温度で脱水および硬化して、それにより、硬化パルプ生成物を得るステップ；を含む方法により得られる硬化パルプ生成物から得られる中間層を含んでなる多層板紙の製造方法に関する。【選択図】図１
2018517074.tif 000002
【特許請求の範囲】
【請求項１】
最上層、中間層および最下層を含む少なくとも3層を含む多層板紙の製造方法であって、
i)  セルロース系繊維を含み、第1パルプスラリー中の前記セルロース系繊維の乾燥重量として計算して、0.1〜40重量％のパルプ稠度を有する第1水性パルプスラリーを準備するステップ；
ii)  第1パルプスラリーに、第1パルプスラリー中の0.0001M〜0.5Mのアルミニウムイオンの合計モル濃度まで、Al3＋イオンを含むアルミニウム金属塩を添加するステップ；
iii)  任意に、第1パルプスラリーをpH3.0〜pH6.0のpHに調整するステップ；
iv)  第1パルプスラリーを少なくとも60℃の温度で脱水および硬化して、それにより、硬化パルプ生成物を得るステップ；
v)  硬化パルプ生成物を板紙の製造プロセスに供給するステップ；
vi)  前記硬化パルプ生成物を再スラッシュ化して、水性の第2パルプスラリーを得るステップ；
vii)  第2パルプスラリーを板紙抄紙機のワイヤーセクションに圧送し、多層板紙の中間層を形成し、および多層板紙の他の層のために、パルプスラリーを板紙抄紙機のワイヤーセクションに圧送するステップ；
viii)  第2パルプスラリーおよび多層板紙の他の層のパルプスラリーを脱水し、パルプのウェブを得るステップ；
ix)  パルプのウェブを乾燥して、乾燥した多層板紙を得るステップ
を含む、方法。
【請求項２】
前記方法のステップiv）において、第1パルプスラリーが気流乾燥により、100℃〜300℃、好ましくは150℃〜270℃、最も好ましくは180℃〜240℃の温度で硬化される、請求項1に記載の方法。
【請求項３】
硬化時間が、5分未満、好ましくは1分未満である、請求項2に記載の方法。
【請求項４】
前記方法のステップiv）において、第1パルプスラリーが、加熱空気または蒸気により、60〜150℃の温度で硬化される、請求項1に記載の方法。
【請求項５】
前記方法のステップiv）において、前記硬化パルプ生成物が、硬化ウェブの形態で得られる、請求項4に記載の方法。
【請求項６】
前記方法が、前記パルプの硬化ウェブをシートに切断し、前記シートを積層してベールパルプにすることを含むステップx）をさらに含む、請求項5に記載の方法。
【請求項７】
前記方法のステップiv）において、前記硬化パルプ生成物が、硬化パルプ生成物の総重量を基準にして、50％未満、好ましくは30％未満、最も好ましくは15％未満の含水量が得られるまで硬化される、請求項1〜6のいずれかに記載の方法。
【請求項８】
前記方法のステップii）において、第1パルプスラリーに、第1パルプスラリー中の0.0001〜0.05Mのアルミニウムイオンの合計モル濃度まで、Al3＋イオンを含む前記金属塩が添加される、請求項1〜7のいずれかに記載の方法。
【請求項９】
第1水性パルプスラリーのパルプ稠度が、第1パルプスラリー中のセルロース系繊維の乾燥重量として計算して、0.5〜30％、好ましくは1〜20％である、請求項1〜8のいずれかに記載の方法。
【請求項１０】
第1水性パルプスラリーが、クラフト、ソーダ、亜硫酸、機械、サーモメカニカル、セミケミカルまたはケミサーモメカニカルパルプ、再生パルプまたはこれらの混合物から選択されるパルプを含む、請求項1〜9のいずれかに記載の方法。
【請求項１１】
前記方法が、乾燥強度助剤または湿潤強度向上樹脂を第2パルプスラリーに添加することをさらに含む、請求項1〜10のいずれかに記載の方法。
【請求項１２】
請求項1〜11のいずれかに記載の方法により得られる板紙。
【請求項１３】
板紙製品が、SCAN-P-88:01に準拠して、150〜600kg/m3の構造密度を有する、請求項12に記載の板紙。
【発明の詳細な説明】
【技術分野】
【０００１】
本発明は、添付の特許請求の範囲で定められる多層板紙製品の製造に使用するための硬化パルプ生成物の製造方法に関する。
【背景技術】
【０００２】
板紙の包装材料は、種々の物品を包装して物品の機械的および／または化学的保護を付与するために、長い間使用されてきた。物品の十分な保護を確実にするために、優れた機械的強度を有する軽量の包装材料に対する需要がますます高まっている。
【０００３】
膨化糸（bulking fibre）は、歴史的にはティッシュ製造の分野で使用され、発展してきたものである。この分野では、柔らかい構造が一定の顧客価値を有する。典型的な処理には、クエン酸／触媒などの架橋剤による処理および／またはカール処理を必要とする。また、断熱、遮音、または緩衝材として使用されるセルロース系繊維板材料に関して、板材の密度を低下させるためにいくつかの開発研究が実施されてきた。しかし、このような材料は、包装材料としての使用には適さないであろう。理由は、例えば、このような材料は、包装材料としての機械的特性に対するものと同じ要件を満たさないからである。例えば、特開昭54-138060号は、断熱または遮音材料または緩衝材として使用するための低密度難燃性セルロース系繊維板の製造方法を開示している。この方法では、最初に木材パルプをリン酸アンモニウム水溶液に含浸して、板材を不燃性にする。その後、木材パルプを乾燥し、130〜170℃に加熱してリン酸セルロースを得る。その後、リン酸セルロースを2.5％の濃度に再スラッシュ化し、リン酸セルロースを水中で叩解させる。次に、硫酸アルミニウムなどの多価金属塩を使って、pHを2.7〜6.5に調節する。次いでスラリーを繊維板に成形し、脱水し、100〜125℃で1〜3時間乾燥する。処理により、繊維束は体積が増加し、したがって、板紙は低密度を取得し得る。しかし、硬化されたリン酸塩含浸ウェブが再スラッシュ化された後、最終板材ウェブの脱水前に、得られたリン酸セルロースに金属塩が添加される。また、リン酸アンモニウムは難燃剤として使用されているものであり、したがって、包装材料に好適な、環境に優しく、作業環境での使用で安全な材料を見つけるという必要性が存在する。
【先行技術文献】
【特許文献】
【０００４】
【特許文献１】特開昭54-138060号公報
【発明の概要】
【発明が解決しようとする課題】
【０００５】
このように、繊維の嵩を増やす既知の方法は存在するにしても、板紙、特に包装板紙の製造に関連する使用に好適な方法を提供する必要性がある。
【０００６】
本発明の1つの目的は、包装材料としての使用に好適な低密度板紙を提供することである。
【０００７】
本発明の1つの目的は、繊維を処理して膨化糸を得るための、硬化パルプ生成物の製造方法を提供することである。
【０００８】
本発明の1つの目的はまた、先行技術の低密度材料の製造に関連して認められた問題を最小化することである。
【０００９】
本発明では、セルロース系繊維を処理して、軽量のセルロース系材料を得る。この処理は「膨化糸」を提供し、これは、嵩高い板紙材料を作製するために使用でき、同時に、より低い坪量で曲げ剛性を維持することができる。あるいは、膨化糸を使って、坪量を維持して曲げ剛性を高めてもよい。
【００１０】
硬化パルプ生成物から、低密度を有する、すなわち、嵩の高い多層板紙の製造方法を提供することは本発明の1つの目的である。板紙の密度が低くなり、同時に、特に、板紙製造方法において乾燥紙力増強剤の使用により、板紙材料の曲げ剛性を、より高い密度を有する材料に比べて、少なくとも同じレベルに維持することができる。
【００１１】
その後の製紙プロセスにおいて保水値の大きな低下をもたらすパルプの処理方法を提供することも本発明の1つの目的である。保水値の低下は、脱水およびプレス効率にとって有益となり、プレスセクション後により高い乾燥含量をもたらす。それにより、板紙製造中の乾燥方法における乾燥エネルギーの必要性を減らすことができる。したがって、処理ステップがパルプ工場で行われ、パルプが統合されていない紙／板紙工場で使用される場合、板紙製造中の資源効率は、材料およびエネルギー効率の両方の観点で遥かに高くなるであろう。
【００１２】
本発明のさらなる目的と利点は、以下の本発明の開示から明らかとなろう。
【課題を解決するための手段】
【００１３】
上記目的は、添付の特許請求の範囲で定められる本発明による方法により達成され、これは、第1の態様では、最上層、中間層および最下層を含む少なくとも3層を含む多層板紙の製造方法に関し、該方法は、
i)  セルロース系繊維を含み、第1パルプスラリー中のセルロース系繊維の乾燥重量として計算して、0.1〜40重量％のパルプ稠度を有する第1水性パルプスラリーを準備するステップ；
ii)  第1パルプスラリーに、第1パルプスラリー中の0.0001M〜0.5Mのアルミニウムイオンの合計モル濃度まで、Al3＋イオンを含むアルミニウム金属塩を添加するステップ；
iii)  任意に、第1パルプスラリーをpH3.0〜pH6.0のpHに調整するステップ；
iv)  第1パルプスラリーを少なくとも60℃の温度で脱水および硬化して、それにより、硬化パルプ生成物を得るステップ；
v)  硬化パルプ生成物を板紙の製造プロセスに供給するステップ；
vi)  硬化パルプ生成物を再スラッシュ化して、水性の第2パルプスラリーを得るステップ；
vii)  第2パルプスラリーを板紙抄紙機のワイヤーセクションに圧送し、多層板紙の中間層を形成し、および多層板紙の他の層のために、パルプスラリーを板紙抄紙機のワイヤーセクションに圧送するステップ；
viii)  水性の第2パルプスラリーおよび多層板紙の他の層のパルプスラリーを脱水し、パルプのウェブを得るステップ；
ix)  パルプのウェブを乾燥して、乾燥した多層板紙を得るステップ、を含む。
【００１４】
この方法では、ステップii）およびiii）の酸性条件下でアルミニウムイオン（カチオン）で繊維が処理される場合、繊維の角質化が増大し、それにより、より剛性の高い繊維が得られる。角質化は、水除去または乾燥／硬化時に起こるリグノセルロース系繊維材料における不可逆的内部結合を意味する。角質化した繊維は、非角質化繊維と同程度には膨潤せず（すなわち、多くの水を取り込むことができない）、この差異は、例えば、保水値の減少として測定できる。不可逆性結合はまた、繊維中のポリマー構造の剛化に繋がり、より剛性の高い繊維から作製された紙は、より嵩高い。したがって、本発明の第1の態様による方法は、膨化糸を提供し、製紙プロセス中に容易に脱水するウェブをもたらす。
【００１５】
本出願では、第1の値から第2の値までの間隔について記載される場合、請求された間隔内の、末端の値を含む任意の個々の値も選択され得ることを意味するという点に留意されたい。例えば、「0.1〜40重量％」のパルプ稠度に関して、その間隔内の任意の値、例えば、0.1％、10％、または40％をパルプ稠度として選択し得ることを意味する。さらに、一例として、同様の方式で、pHは、3.0〜6.0の請求間隔内の任意のpH値であるように選択してよく、例えば、pH3.0、3.5、pH5.0、またはpH6.0とすることができる。
【００１６】
一実施形態では、第1パルプスラリーは脱水され、その後または同時に、気流乾燥により硬化される。気流乾燥は、例えば、熱シリンダーによる乾燥の場合より高い温度で適切に行われ、温度は、パルプスラリーの熱感度に応じて、100〜300℃とすることができる。また、硬化時間は、気流乾燥が使用される場合には、通常短い。気流乾燥により、さらなる膨化効果、すなわち、より高い嵩で、より低い密度が得られ得る。したがって、方法のステップiv）では、第1パルプスラリーは気流乾燥により、100℃〜300℃、好ましくは150℃〜270℃、最も好ましくは180℃〜240℃の温度で硬化できる。硬化時間は、5分未満、好ましくは1分未満とすることができる。したがって、従来の硬化方法に比べて、基本的に短い硬化時間を得ることができる。
【００１７】
別の実施形態では、方法のステップiv）において、第1パルプスラリーは、加熱空気または蒸気により、60℃〜150℃の温度で硬化される。加熱空気または蒸気は、直接的に第1パルプスラリーを加熱する、または間接的に、例えば、空気または蒸気加熱シリンダーにより、第1パルプスラリーを加熱することができる。硬化中の温度が高ければ高いほど、嵩が高くなり、したがって、高い膨化効果が想定される。方法のステップiv）において、加熱空気または蒸気を硬化方法として使用することにより、ウェブの形態の硬化パルプ生成物、すなわち、硬化ウェブを得ることが可能となる。ウェブはその後、収集され、ウェブロールに巻き取られた後、製紙工場に供給され得る。次に、方法は、硬化ウェブをシートに切断し、そのシートを積層してベールパルプを得るステップx）をさらに含んでよい。ベールパルプは、板紙工場への輸送が容易であり、製紙プロセスで容易に使用できる。
【００１８】
ステップiv）の方法では、パルプのウェブは、50％未満、適切には30％未満、好ましくは15％未満の含水量が得られるまで硬化されるのが好ましい。含水量は0％であってよいが、通常、含水量は約1〜10％である。ウェブの硬化が大きいほど、生成する最終材料の密度の低下が大きくなり、したがって、得られる膨化効果も大きくなる。
【００１９】
アルミニウムイオン（Al3＋）を含むアルミニウム金属塩は、好ましくは、ステップii）の第1パルプスラリーに、第1パルプスラリー中の0.0001〜0.05Mのアルミニウムイオンの合計モル濃度まで添加され、これは、膨化効果を得るのに十分で、同時に、繊維の品質を低下させるリスクを最小化する。
【００２０】
処理中の第1水性パルプスラリーのパルプ稠度は、第1パルプスラリー中のセルロース系繊維の乾燥重量として計算して、0.5％〜30％、好ましくは1％〜20％とすることができる。好ましくは、パルプ濃度は可能な限り高くし、それによって、より効果的なイオン交換を達成でき、したがって、添加金属塩の濃度を低いレベルに保持できる。
【００２１】
この方法では、セルロース系繊維は、多層板紙の作製に好適な軟木、堅木、再生繊維、または非木材繊維を含んでよい。第1水性パルプスラリーは、クラフトパルプ、ソーダパルプ、または亜硫酸パルプから選択されるケミカルパルプを含む、またはこれらから構成されてよい。パルプはまた、機械パルプ、サーモメカニカルパルプ、セミケミカルパルプ、もしくはケミサーモメカニカルパルプ、またはこれらの混合物を含む、またはこれらから構成されてよい。パルプは、非漂白パルプであってもまたは漂白パルプであってもよい。パルプは、クラフトパルプが好ましく、それによって、高品質板紙を得ることができる。
【００２２】
上述の方法ステップi）〜iv）から、硬化パルプ生成物が得られ、これは、板紙製造方法の再スラッシュ化後に、最終的製品に対し、非処理硬化パルプ生成物より高い嵩をもたらすであろう。
【００２３】
上記ステップで定義のように、硬化パルプ生成物は、その後、再スラッシュ化され、水性の第2パルプスラリーをもたらし、これは、板紙抄紙機のワイヤーセクションに圧送されて、多層板紙の中間層が形成される。多層板紙の他の層に対しては、パルプスラリーは同様に、板紙抄紙機のワイヤーセクションに圧送される。圧送は、それぞれのヘッドボックスからそれぞれのワイヤーに同時に生じるのが好ましい。水性の第2パルプスラリーおよび多層板紙の他の層向けのパルプスラリーは、その後、脱水されてパルプのウェブが得られ、最終的には、パルプのウェブは乾燥されて多層板紙が形成される。
【００２４】
上記方法中に板紙製品の強度を高めるために、方法は、適切には、例えば、ステップvi）とviii）との間で、乾燥強度助剤または湿潤強度向上樹脂を第2パルプスラリーに添加するステップをさらに含んでよい。このように、得られた板紙の強度を向上させて、同時に、その時点でも、向上した膨化効果を維持し得る。
【００２５】
本発明は、上記で定義の方法により得られた多層板紙にも関する。
【００２６】
板紙は、SCAN-P-88:01に準拠して測定して、150〜600kg/m3の構造密度を有し得、それにより、低密度製品は、例えば、梱包目的のために適用できる。
【００２７】
本発明のさらなる特徴および利点は、下記の詳細な説明および添付図面に関連する実施例に記載されている。
【図面の簡単な説明】
【００２８】
【図１】本発明の方法の主ステップを示すフローチャートである。
【図２】120℃で硬化の2時間後に、pHおよびAl3＋の種々の金属イオン濃度（M）によりどのように保水値が変化するかを示すグラフである。
【図３】Al3＋の種々の金属イオン濃度（M）で、硬化パルプ生成物から作製された紙（第2ウェブ）のシート密度により、どのように保水値が変化するかを示すグラフである。
【発明を実施するための形態】
【００２９】
より軽量でより強い包装材料などの紙系材料に対する必要性があると長い間考えられてきた。本発明の発明者らは、板紙材料の嵩を高め、したがって、より軽量の包装材料をもたらし、同時に、化学的添加物を使用することにより、包装目的に対するその材料の機械的特性を十分に維持できる、経済的で効率的な方法を見出した。
【００３０】
板紙は、セルロース系繊維を含むパルプから作製される材料を指す。板紙は、ワイヤーで繊維を脱水した後、湿潤ウェブ（単一または複数）を一緒にプレスし、その後、ウェブを薄い可撓性材料に乾燥することにより、セルロース系繊維から製造される。板紙は、単層製品であってもよく、または多層板紙製品であってもよく、またはパルプを含み、したがって繊維を含むいくつかの層を含む多重板紙製品であってもよい。本発明による板紙は、最上層、中間層および最下層、すなわち、2つの表面層が存在する少なくとも3層を含む、多層板紙である。多層板紙は、少なくとも1つの中間層、例えば、1〜10層を含み得る。中間層の好適な数は、1〜5で、最も好ましくは1、2または3である。繊維を含む各層は、板紙抄紙機のそれぞれのヘッドボックスからワイヤーセクションへ水性のパルプを適切に圧送することにより形成される。板紙抄紙機のワイヤーセクションは、1つまたは複数のワイヤーを含んでよい。適切には、板紙抄紙機は、含まれるヘッドボックスと同じ数のワイヤーを含むが、しかし、多層ウェブまたはシートを形成可能な単一ヘッドボックスを用いて多層ウェブを形成することもできるので、脱水に必要なワイヤーの数は少なくなる。マルチワイヤー方式の場合には、個別層を抄き合わせる。形成された湿潤ウェブはその後、主に、板紙抄紙機のプレスセクションで脱水され、最終的に板紙抄紙機の乾燥セクションで乾燥される。板紙は通常、200g/m2を超える、適切には220g/m2を超える坪量を有する。しかし、本発明の多層板紙の坪量は、120g/m2もの小ささとし得るが、好ましくは少なくとも160g/m2である。
【００３１】
セルロース系繊維は、クラフト、ソーダ、亜硫酸、機械、サーモメカニカルパルプ（TMP）、セミケミカルパルプ（例えば、中性の亜硫酸セミケミカルパルプ（NSSC））、再生パルプまたはケミサーモメカニカルパルプ（CTMP）、またはこれらの混合物から選択されるパルプを含む非漂白または漂白パルプ由来の繊維である。パルプの原材料は、板紙／段ボールの作製に好適な軟木、堅木、再生繊維、または非木材繊維を元にすることができる。軟木種は、例えば、限定されないが、エゾマツ、マツ、モミ、カラマツ、ヒマラヤスギ、およびツガとすることができる。本発明の出発材料として有用なパルプの元になる堅木種の例には、限定されないが、カバノキ、オーク、ポプラ、ブナノキ、ユーカリ、アカシア、カエデ、ハンノキ、ヤマナラシ、ゴムノキ、およびイエマネを挙げることができる。原材料は主に軟木を含むのが好ましい。原材料は異なる軟木の混合物、例えば、マツとエゾマツ、を含んでよい。原材料は、非木材原材料、例えば、竹とバガスを含んでもよい。原材料は、軟木、堅木、および／または非木材の内の少なくとも2種の混合物であってもよい。
【００３２】
パルプ稠度は、水性パルプスラリー中の乾燥物含量を意味する。すなわち、例えば、10％の稠度は、パルプスラリーの総重量を基準にして、乾燥分の重量が10％であることを意味する。
【００３３】
本発明の方法では、生成された第1パルプスラリーは硬化される。本出願では、硬化は、水の蒸発に加えて、物理的または化学的反応が材料中で起こることを意味する。乾燥は、材料からの水の蒸発を意味する。
【００３４】
脱水は、水が湿潤パルプウェブから除去される一連の工程である。脱水は、ウェブ形成中にワイヤー上で、例えば、圧力、真空、または遠心力により、機械的に実施できる。脱水は、主に、機械的な力、例えば、板紙抄紙機のプレスセクションでの、例えば、プレスにより実施される。ワイヤーおよび／または機械的な脱水による脱水後、ウェブは乾燥セクションに進めることができ、そこで、ウェブ中の残りの水／水分が熱により蒸発され、これは熱脱水とも呼ばれる。乾燥セクションは、様々な方法で設計し得、例えば、多筒式ドライヤー装置を含むことができる。
【００３５】
含水量は、重量％で表した含水量を意味し、材料の総重量を基準にしている。
【００３６】
保水値は、繊維の水を取り込み、膨潤する能力の指標を与える試験値を意味し、本出願では、他の方法が記載されない限り、標準的方法のSCAN-C62:00により測定される。
【００３７】
本出願では、再パルプ化の定義は、再スラッシュ化または再スラリー化と同義に使用され、硬化パルプが水中に再懸濁され、セルロース系繊維を含む水性懸濁液を得ることを意味する。
【００３８】
本出願では、膨化糸は、処理後、処理されていない繊維より大きい嵩高さの材料構造が得られる繊維を意味する。膨化効果は、処理されていない材料に比べて、材料の密度を低下させる効果を意味する。
【００３９】
モル濃度は、混合物の1dm3または1リットル中の物質の濃度または量（モル）を意味し、例えば、金属イオンのモル濃度は、水および金属塩を含む1リットルの水溶液中のイオンのモル数に等しい。
【００４０】
方法の説明
既に前述したように、より高い嵩を有する板紙を製造するのが望ましい。しかし、先行技術の解決策にも係わらず、いまだ、嵩高い板紙を経済的、効率的に製造する必要性がある。既存の方法装置を使って板紙を製造できること、および方法パラメータがパルプの膨化処理により大きく影響を受けないことも望ましい。したがって、板紙工場で使われる処理パルプ材料の特性が製造方法に悪影響を与えないことが重要である。既存の板紙工場での板紙製造は、可能な限りわずかな修正で実施できるのが望ましい。
【００４１】
本発明の方法により、ウェブまたはベールパルプの形態で、板紙のさらなる製造のための硬化パルプ生成物を提供できる。硬化パルプ生成物は、フレークなどの易流動性材料の形であってもよい。
【００４２】
パルプは膨化糸を得るように化学的に処理される。第1パルプ生成物はその後、板紙工場に供給できる。パルプが酸性条件およびアルミニウムイオンの存在下で硬化される場合、パルプ材料のさらなる処理の前に、パルプ材料の内部構造が安定化され得る。したがって、板紙製造中に再スラッシュ化された場合、繊維は処理されていない繊維より少ない膨潤を示す。それにより、例えば、本発明の硬化パルプ生成物が使用される場合、硬化されていないパルプ材料に比べて、顕著に低い保水値を得ることができる。これは、板紙抄紙機でのプレス効率にとって有益である。それにより、板紙抄紙機のプレスセクション後に、より高い乾燥含量を得ることができる。
【００４３】
本発明の方法は、非処理パルプより高い嵩を有するパルプを作製する効率的な方法を提供することが明らかになった。また、パルプはより高い固形分含有量に機械的にプレスでき、したがって、乾燥エネルギーが節約される。さらなる利点は、乾燥能力に劣る板紙抄紙機の生産性を高めることができることである。
【００４４】
本発明の方法を図1に示す。この図では、方法のステップがフローチャートで示されている。本発明の方法により、板紙の製造での使用に好適な硬化パルプ生成物を得ることができる。方法の最初のステップでは、ステップi）で、第1水性パルプスラリーが用意される。第1パルプスラリーは、セルロース系繊維を含み、第1パルプスラリー中のセルロース系繊維の乾燥含量として計算して、0.1〜40重量％のパルプ稠度を有する。したがって、第1パルプスラリーは、1％〜4％の乾燥含量を有する低稠度パルプ、8％〜12％の乾燥含量を有する中稠度パルプ、または20％〜40％の乾燥含量を有する高稠度パルプであってよい。パルプは、必要に応じ、示した値の中間の稠度を有してもよい。適切な稠度は、第1パルプスラリー中のセルロース系繊維の乾燥含量として計算して、1％〜20％である。
【００４５】
原材料は、板紙／段ボールの作製に好適な軟木、堅木、再生繊維、または非木材繊維のいずれか、またはこれらの混合物から選択してよい。第1パルプスラリーは、クラフト（硫酸）、ソーダまたは亜硫酸パルプなどのケミカルパルプを含む、またはこれらから構成できる非漂白または漂白パルプを含んでも、またはこれらから構成してもよい。パルプはまた、機械パルプ、サーモメカニカルパルプ（TMP）、セミケミカルパルプ（例えば、中性亜硫酸セミケミカルパルプ；NSSC）、再生パルプまたはケミサーモメカニカルパルプ（CTMP）を含んでも、またはこれらから構成されてもよい。パルプは1つの種類のパルプから構成されてもよく、またはパルプは2種またはそれを超えるパルプを混合物として含んでもよい。セルロース系繊維は、ケミカルパルピング方法に由来するのが好ましく、これは、高品質パルプをもたらす。適切には、繊維はクラフトパルピング方法由来である。
【００４６】
次の方法ステップii）では、アルミニウム（Al3＋）金属イオンを含むアルミニウム金属塩が第1パルプスラリーに添加される。金属塩は、第1スラリー中の0.0001M〜0.5Mのアルミニウムイオンの合計モル濃度まで添加される。多価金属塩を、乾燥履歴のない第1パルプのスラリーに添加することにより、膨化糸を得ることができる。繊維の構造は、硬化後に安定化され、したがって、より高い嵩を有する板紙製品製造方法に使用可能な硬化パルプ生成物が得られる。これにより、低密度板紙材料を得ることができる。
【００４７】
アルミニウム金属塩は、0.0001M〜0.05Mの金属イオンの合計モル濃度までパルプに添加されるのが好ましい。アルミニウム塩の添加により、パルプスラリーのpHを酸性のpHの方向に調節することも可能である。
【００４８】
ステップii）における多価金属塩の対イオンは、任意の好適な対イオンであってよく、例えば、Cl−、NO3−もしくはSO42−または任意の他の好適な対イオンとすることができ、これは、水中で多価金属イオンから解離する。このような塩はまた、多くの場合、製紙で使用され、その方法に好適である。
【００４９】
アルミニウム金属塩の添加後、第1パルプスラリーのpHは制御され、任意に、方法のステップiii）で、pH3.0〜pH6.0の間のpH値に調節される。 pHがpH3.0〜pH6.0の範囲内である場合は、追加の酸の添加は必要ではない。しかし、pHがその範囲内にない場合は、酸性pH側への調節が必要であり、調節は、ステップii）で使われる金属塩以外の酸または塩基を使って実施できる。例えば、酸は硫酸であってよい。
【００５０】
本発明のステップiii）による任意のpH調節後の方法の1つの変形例では、スラリーを洗浄し得る。このようにして、スラリーから余剰イオンを除去できる。
【００５１】
pHの調節後、第1パルプスラリーは、脱水され、方法のステップiv）で硬化されて、硬化パルプ生成物が得られる。ステップiv）における第1パルプスラリーの脱水および硬化中の酸性条件は、硬化パルプ生成物から作製される板紙の嵩を高める。これは、酸性条件下、特にAl3＋イオンの存在下で硬化した場合に、セルロース系繊維の角質化が増えるという理由による。これは、繊維が水性懸濁液中で、非処理繊維より剛性になることを意味する。化学的／物理的反応に加えて、硬化温度が少なくとも60℃であることから、水も蒸発する。したがって、硬化は、含水量が50％未満になるまで実施される。含水量は、30％未満、最も好ましくは15％未満であるのが好ましい。通常、パルプスラリーは、含水量のレベルが0％〜5％に達するまで硬化される。実用的な理由から、パルプは少量の水分を含むことが多い。
【００５２】
硬化温度が硬化パルプ生成物の嵩に影響を与えること、すなわち、より低い密度は硬化温度を高めることにより得られ得ることも注目された。したがって、本発明の一実施形態では、硬化が加熱空気／蒸気によりまたは蒸気加熱乾燥シリンダーにより実施される場合、第1パルプスラリーの硬化温度は、約60℃〜約150℃まで、好ましくは80℃〜120℃とすることができる。加熱空気または蒸気は、直接的に第1パルプスラリーを加熱する、または間接的に、例えば、空気または蒸気加熱シリンダーにより、第1パルプスラリーを加熱することができる。適切には、第1パルプスラリーは、特定の温度で、3時間未満の時間、硬化される。ウェブロールに巻き取られるとき、またはシートのベールに積層されるとき、パルプ生成物の温度がゆっくりと低下し、この硬化時間も約3時間未満の硬化時間中に含めることができ、ベールに固められたウェブまたはシートの形態のパルプスラリーはこの間に硬化し続ける。
【００５３】
あるいはまたは加熱空気もしくは蒸気または蒸気熱シリンダーによる硬化にさらに追加して、第1パルプスラリーは、渦流動化とも呼ばれる気流乾燥により硬化できる。このような乾燥機は当技術分野において既知であり、例えば、GEA Process Engineering A/SまたはAndritz AG社により提供されている。気流乾燥の使用により、乾燥温度は、熱シリンダーにより乾燥する場合より高くでき、その温度は、第1パルプスラリーの硬化条件に対する感度に応じて、100℃〜300℃とすることができる。また、硬化時間は、気流乾燥が使用される場合には、より短くできる。気流乾燥により、さらなる膨化効果、すなわち、より高い嵩で、より低い密度を得ることができ、易流動性材料が得られる。さらに、第1パルプ生成物の嵩はさらに高められ得る。
【００５４】
多価金属塩を含む第1パルプスラリーは、それの再スラッシュ化の前に硬化されるので、紙または板紙製造方法では、板紙製造中に嵩を高め、保水値を著しく低下させることができる。プレス効率を大きく改善でき、プレスセクション後、より高い乾燥含量を得ることができ、それにより、乾燥のために必要なエネルギーはより小さくなる。処理は、適切には、パルプ工場で行われ、パルプは統合されていない紙／板紙工場で使用されるので、統合されていない紙／板紙工場での材料およびエネルギー効率の両方の観点からの資源効率は、遥かに高くなるであろう。
【００５５】
ステップiv）で得られた硬化パルプ生成物は、硬化ウェブまたはフレークの形で得ることができる。硬化ウェブは、そのままで、および例えば、ウェブロールに巻き取られて製紙プロセスに供給できる。別の選択肢としては、硬化パルプ生成物は、気流乾燥により硬化された場合、易流動性の生成物として供給できる。任意に、ステップx）で、ウェブとして供給される硬化パルプ生成物は、シートに切断できる。あるいは、フレークはシートに形成できる。シートはその後、積層してベールパルプを得ることができる。ベールパルプは、その後、板紙工場へ容易に輸送でき、そのために、製紙プロセスに容易に供給できる。
【００５６】
硬化パルプ生成物は板紙の製造に使用され、したがって、方法の次のステップのステップv）では、硬化パルプ生成物が、例えば、それを板紙工場に輸送することにより、板紙の製造プロセスに供給される。硬化パルプ生成物はその後、方法ステップvi）の再スラッシュ化に供されて、第2パルプスラリーが得られる。ステップvii）では、第2パルプスラリーまたは多層板紙の他の層のための複数パルプスラリーは、板紙抄紙機のワイヤーセクションに圧送される。第2パルプスラリーおよび多層板紙の他の層のための複数パルプスラリーはその後、方法ステップviii）で脱水され、パルプのウェブが得られる。パルプのウェブはその後、方法ステップix）で乾燥され、それにより、包装板紙としての使用に好適な板紙である、本発明の硬化パルプ生成物の中間層を含む嵩高い板紙が得られる。板紙はこのようにして、既存の装置を使用することにより製造することができ、当該技術分野において既知の乾燥含量、添加剤およびその他の製紙プロセスパラメータを使用できる。
【００５７】
アルミニウムイオンを含むアルミニウム金属塩で処理された膨化糸を含む板紙材料では、繊維間の結合強度（例えば、z強度）またはその他の強度特性が弱くなり得るというリスクが存在する可能性がある。すなわち、例えば、SCAN-P80:98に準拠して測定した板紙のz強度が弱まる可能性がある。膨化糸で作製した板紙の強度を高めるために、いくつかの異なるグループの好適な乾燥強度助剤が存在する。この助剤には、限定されないが、ミクロフィブリル化セルロース、セルロースナノフィブリル、セルロースフィラメント、ナノ結晶性セルロースなどのナノセルロース系材料、微細繊維または微細繊維濃縮パルプ、デンプンおよびゴム誘導体、アクリル酸、ビニルピリジン、2−アミノエチルメタクリレート、ジアリルジメチルアンモニウムクロリド、ジメチルアミノプロピルアクリルアミド、ジアミンエチルアクリレート、スチレンおよびグリオキサール化ポリアクリルアミドなどのアクリルアミドとの合成コポリマーが挙げられる。後者のグループはまた、カチオン性モノマーと適切に共重合される。尿素ホルムアルデヒド樹脂、メラミンホルムアルデヒド樹脂またはポリアミドアミンエピクロロヒドリン樹脂などの湿潤強度向上樹脂はまた、膨化糸の乾燥強度を高めるために有用である。このような乾燥強度助剤または湿潤強度向上樹脂は、適切に、板紙製造中に第2パルプスラリーに添加され、それにより、最終的板紙製品の強度を向上させることができる。
【００５８】
この方法により、低密度の高品質板紙を得ることができる。例えば、構造密度は、SCAN-P-88:01に準拠して測定して、約150kg/m3〜約600kg/m3であってよい。板紙製品は、板紙製品の高い嵩と剛性が得られるように上記で製造された中間層を含む。
【００５９】
本発明の方法は、膨化効果のために、金属イオン添加の後での硬化ステップが不可欠であるために、統合されていない板紙工場／製造所、すなわち、パルプ化と製紙が同じ現場で行われる工場での使用に特に好適である。例えば、ベールまたはロールの形でセルロース系パルプウェブを板紙工場に輸送して、ベールまたはウェブを板紙抄紙機のヘッドボックス中で再スラリー化することが可能である。
【００６０】
下記の実施例により、本発明を以降でさらに説明および例示する。
【実施例】
【００６１】
以下の実施例は、本発明の効果を例示するものであり、本発明の範囲を多少なりとも限定するものとみなされるべきではない。
【００６２】
実施例1
乾燥履歴のない漂白軟木クラフト（SWBK）パルプ（5g/l、Husum kraft, Husum mill, M-real, Sweden）を3種の異なる濃度のAlCl3で硬化し、ブフナー漏斗で25重量％に脱水し、120℃で2時間硬化した。湿潤パルプを硬化に直接供し、したがって、硬化前に前乾燥はしなかった。硬化パルプの再スラッシュ化後、保水値（WRV）を、SCAN-C62:00に準拠して測定し、その後、フィンランド手抄き紙（80g/m2、標準的シートフォーマー、ISO5269-1:1998）を成形し、プレスし、乾燥して、最後に、シートのシート密度を測定した。プレスは400kPaで5分間実施した。結果を表1に示す。
【００６３】
【表１】
2018517074.tif 000003
【００６４】
表1から、AlCl3の添加が処理硬化パルプから作製されたシートの顕著な膨化、すなわち、密度の低下をもたらすことを認めることができる。
【００６５】
実施例2
この実施例では、硬化温度の効果を調査した。実施例1と同様にして試料シートを調製した。3種の異なる温度／硬化時間を試験した：20℃（一晩）、80℃（2時間）および120℃（1時間）。
【００６６】
結果を表2に示す。
【００６７】
【表２】
2018517074.tif 000004
【００６８】
まず、板紙パルプの通常の乾燥も、パルプの角質化を同様に誘導する。したがって、乾燥履歴のないSWBKは、WRVの約1.4g/gおよび室温乾燥後の0.938への減少がある。しかし、興味深い結果は、アルミニウムイオンの存在下での酸処理により、強力な膨化効果が得られることである。
【００６９】
表2で示される結果から、硬化温度が高くなるほど、高い嵩が得られると結論付けることができる。
【００７０】
実施例3
実施例1と同様にして試料シートを調製し、乾燥履歴のない軟木漂白クラフトパルプを、5g/lのパルプ濃度で水道水中に分散させた。様々な量のAlCl3（0M〜0.005MのAlCl3）で一連の試料を調製し、その後、pHを硫酸を用いてpH3.5〜pH6.0内のpH値に調節した。このように調製した試料をブフナー漏斗で約20重量％のパルプに脱水し、その後、試料をオーブン中、120℃で2時間硬化した。硬化パルプをその後、水道水中で再スラッシュ化し、湿潤試料に対し保水値（WRV、SCAN-C62:00）を測定した。その後、吸取紙の間に置いて400kPaで5分間シートをプレスし、最終的に90℃で乾燥したこと以外は、規格ISO5269-1:1998にしたがって、フィンランド手抄き紙フォーマー（80g/m2、標準的シートフォーマー）で手抄き紙を形成した。このように調製した紙シートに対しSCAN-P88:01にしたがって構造密度を測定した。
【００７１】
図2は、WRV対AlCl3濃度およびpHの関係を示す。図2から、硬化シートの硬化および再スラッシュ化後に、pHが低いほど、およびAlCl3濃度が高いほど、WRVが小さくなると結論付けることができる。
【００７２】
図3には、調製した手抄き紙の構造密度（SCAN-P88:01）をWRVに対しプロットした。構造密度とシート形成前のWRVとの間には、直線的相関が存在することが明らかになった。この実施例は、酸性のpH値でAlCl3と共にパルプ繊維を熱処理することにより、処理後、形成シートのWRVを小さくし、嵩（＝1／シート密度）を高めることを示す。
【００７３】
実施例4
この実施例では、AlCl3による繊維の処理を、製紙用途でAlCl3よりよく使われるAl2(SO4)3による処理と比較した。したがって、乾燥履歴のないパルプスラリー（5g/l、Husum kraft, Husum mill, M-real, Sweden）をpH3.5で0.002MのAlCl3または0.001MのAl2(SO4)3で処理し、実施例1〜3の場合と同様に、加熱し、再スラッシュ化した。その後、WRVを測定した。
【００７４】
下表3は、パルプが類似のWRVを有し、したがって、対イオンではなく、アルミニウムイオンの存在が重要な特徴であることを示す。
【００７５】
試料を再スラッシュ化し、それを酸性（pH3）で洗浄することにより、さらなる実験を実施した。WRVを測定した後、pH9でそのNa型にし、WRVを測定した。実施例は、膨潤はそのイオン型により影響を受けず、したがって、不可逆的であり、そのため、セルロース系繊維材料の膨化に有用であることを示す。
【００７６】
【表３】
2018517074.tif 000005
【００７７】
当業者には、本発明は、添付の特許請求の範囲内で様々な方法で変更してもよいことは明らかである。上記の実施例および実施形態は、多少なりとも本発明の範囲を限定することを意図するものではない。むしろ、本発明は添付の特許請求の範囲内で変更してよい。
【図１】
2018517074.tif 000006
【図２】
2018517074.tif 000007
【図３】
2018517074.tif 000008
【国際調査報告】
2018517074.tif 000009
2018517074.tif 000010
2018517074.tif 000011
2018517074.tif 000012
2018517074.tif 000013